(57)【要約】【課題】  薄膜化に優れ、スリット性の良好な芳香族ポリアミド多孔質膜を提供すること。【解決手段】  上記目的を達成するための本発明は、芳香族ポリアミドからなる、厚みが０．１〜５０μｍであり、多孔質膜の長手方向の１％応力（ＨＭＤ）と幅方向の１％応力（ＨＴＤ）の比（ＨＭＤ／ＨＴＤ）が、０．５≦ＨＭＤ／ＨＴＤ≦３であることを特徴とする芳香族ポリアミド多孔質膜である。【選択図】  なし【特許請求の範囲】
【請求項１】
厚みが０．１〜５０μｍであり、多孔質膜の長手方向の１％応力（ＨＭＤ）と幅方向の１％応力（ＨＴＤ）の比（ＨＭＤ／ＨＴＤ）が、０．５≦ＨＭＤ／ＨＴＤ≦３である芳香族ポリアミド多孔質膜。
【請求項２】
多孔質膜の長手方向の１％応力が５ＭＰａ以上２００ＭＰａ以下である、請求項１に記載の芳香族ポリアミド多孔質膜。
【請求項３】
多孔質膜の幅方向の１％応力が５ＭＰａ以上１００ＭＰａ以下である、請求項１または２に記載の芳香族ポリアミド多孔質膜。
【請求項４】
多孔質膜のガーレ値が０．５〜１，０００ｓｅｃ／１００ｃｃである、請求項１〜３のいずれかに記載の芳香族ポリアミド多孔質膜。
【請求項５】
請求項１〜４のいずれかに記載の芳香族ポリアミド多孔質膜を用いてなる電池用セパレーター。
【発明の詳細な説明】
【技術分野】
【０００１】
本発明は、フィルター、分離膜、電池用セパレーター、プリント基板などに好適に使用できる芳香族ポリアミド多孔質膜およびそれを用いた電池用セパレーターに関する。
【背景技術】
【０００２】
従来、芳香族ポリアミド多孔質膜としては、例えば特許文献１，２，３には全芳香族ポリアミド繊維からなる不織布または紙状シートを電池用セパレーターに使用することが開示されている。しかし、不織布または紙状シートでは、実質的に５０μｍ以下の薄い厚みで、なおかつ十分な強度を有するもので、しかも繊維などの有無などによる局部的な不均一が無く、加工時に繊維の離脱が無いものを工業的に製造することは困難である。
【０００３】
さらに、特許文献４では、ポリマー溶液に金属酸化物微粒子を分散させたものをキャストし膜を得た後、金属酸化物微粒子を溶解除去することを特徴とする、芳香族ポリアミド多孔質フィルムが開示されている。しかし、このフィルムでは、金属酸化物微粒子を完全に除去するに至っておらず、残存金属粒子による加工性の悪化、特にスリット性の低下が著しい。
【特許文献１】特開平５−３３５００５号公報
【特許文献２】特開平７−７８６０８号公報
【特許文献３】特開平７−３７５７１号公報
【特許文献４】特開２００１−９８１０６号公報
【発明の開示】
【発明が解決しようとする課題】
【０００４】
本発明は、上記した従来の問題を解決し、薄膜化に優れ、スリット性の良好な芳香族ポリアミド多孔質膜を提供することを目的とする。
【課題を解決するための手段】
【０００５】
上記目的を達成するための本発明は、芳香族ポリアミドからなる、厚みが０．１〜５０μｍであり、多孔質膜の長手方向の１％応力（ＨＭＤ）と幅方向の１％応力（ＨＴＤ）の比（ＨＭＤ／ＨＴＤ）が、０．５≦ＨＭＤ／ＨＴＤ≦３であることを特徴とする芳香族ポリアミド多孔質膜である。
【発明の効果】
【０００６】
本発明によれば、以下に説明するとおり、所望の空孔率、ガーレ値を有しつつ、高強度であり、スリット性に優れ、薄膜化が可能な芳香族ポリアミド多孔質膜が得られ、フィルター、分離膜、電池用セパレーター、プリント基板などに好適に使用できる。
【発明を実施するための最良の形態】
【０００７】
本発明の芳香族ポリアミドとしては、次の化学式（１）および／または化学式（２）で表される繰り返し単位を有するものが好適である。
化学式（１）：
【０００８】
【化１】
2008266588.tif 000002
【０００９】
化学式（２）：
【００１０】
【化２】
2008266588.tif 000003
【００１１】
ここで、Ａｒ１、Ａｒ２、Ａｒ３の基としては、例えば、次の化学式（３）〜（７）
化学式（３）〜（７）：
【００１２】
【化３】
2008266588.tif 000004
【００１３】
などが挙げられ、Ｘ、Ｙの基は、
Ａ群：  −Ｏ−、−ＣＯ−、−ＣＯ２−、−ＳＯ２−、
Ｂ群：  −ＣＨ２−、−Ｓ−、−Ｃ（ＣＨ３）２−
などから選択することができる。
【００１４】
さらに、これら芳香環上の水素原子の一部が、フッ素や臭素、塩素などのハロゲン基（特に塩素）、ニトロ基、メチルやエチル、プロピルなどのアルキル基（特にメチル基）、メトキシやエトキシ、プロポキシなどのアルコキシ基等の置換基で置換されているものが、吸湿率を低下させ湿度変化による寸法変化が小さくなるため好ましい。また、重合体を構成するアミド結合中の水素が他の置換基によって置換されていてもよい。
【００１５】
本発明に用いられる芳香族ポリアミドは、上記の芳香環がパラ配向性を有しているものが、全芳香環の８０モル％以上を占めていることが好ましく、より好ましくは９０モル％以上を占めていることである。ここでいうパラ配向性とは、芳香核上主鎖を構成する２価の結合手が互いに同軸または平行にある状態をいう。このパラ配向性が８０モル％未満の場合、高分子重合体多孔質膜の剛性および耐熱性が不十分となる場合がある。さらに、芳香族ポリアミドが下記化学式（８）で表される繰り返し単位を６０モル％以上含有する場合、延伸性及び多孔質特性が特に優れることから好ましい。
化学式（８）：
【００１６】
【化４】
2008266588.tif 000005
【００１７】
ここで、ｐ＋ｑの値は１以上であることが好ましい。ｐ＋ｑの値が０であると、ポリマー溶液が液晶性を有することがあり、その時得られる膜の長手方向と幅方向の特性に大きな差が生じやすくなる。
【００１８】
本発明の膜の厚みは、０．１〜５０μｍ、好ましくは１〜２５μｍであると本発明の効果である良好なスリット性が得られる。０．１μｍ未満であると、強度が不足し加工時に膜切れが起きやすくなる。５０μｍを超えると、加工時の外力による変形が大きくなり、厚み方向への割れが起きやすくなる。
【００１９】
本発明において、良好なスリット性を得るには、多孔質膜の長手方向の１％応力（ＨＭＤ）と幅方向の１％応力（ＨＴＤ）の比（ＨＭＤ／ＨＴＤ）が、０．５以上３以下、好ましくは０．７５以上２．５以下、更に好ましくは１．０以上２以下である。なお、ここでいう１％応力とは、１％延伸した時の延伸方向の応力を示す。これは、スリット時にかかる微少な力による変形と、１％応力が対応するためである。１％応力の比が０．５未満であると切断部分に盛り上がりを生じて巻姿の悪化を招く。１％応力の比が３を超えると、スリット方向への裂けが起きやすくなる。ここでいうスリットとは、フィルムをロールに巻く際に不要な端部を長手方向に切ることをいう。
【００２０】
本発明における、多孔質膜の長手方向の１％応力は５ＭＰａ以上２００ＭＰａ以下が好ましく、更に好ましくは１０ＭＰａ以上１００ＭＰａ以下である。５ＭＰａ未満であると、膜の伸び、縮みが起きやすく、スリット刃から切断面が離れ二度切りしたり、膜に弛みが発生し、切断線の歪みや、破れが起きやすくなる。２００ＭＰａを超えると、スリット方向への裂けが起きやすくなる。
【００２１】
本発明における、多孔質膜の幅方向の１％応力は５ＭＰａ以上１００ＭＰａ以下が好ましく、更に好ましくは１０ＭＰａ以上８０ＭＰａ以下である。５ＭＰａ未満であると、スリット位置の直前に皺を生じやすくなり、破れが起きやすくなる。１００ＭＰａを超えると、スリット刃の寿命が短くなる。
【００２２】
本発明の方法によって得られる多孔質膜は、ガーレ値が０．５〜１，０００ｓｅｃ／１００ｃｃであることが好ましい。本発明の製法によれば、たとえガーレ値が小さくとも、機械強度を維持することが可能であり、また、ガーレ値が大きくとも、好適な空孔率、空孔径を付与することが可能である。ガーレ値が０．５ｓｅｃ／１００ｃｃより小さいと、強度が著しく低下し、ガーレ値が１，０００ｓｅｃ／１００ｃｃより大きいと、通気、通液の抵抗が大きく、フィルターやセパレーター等に現実的に使用することが困難となる。
【００２３】
本発明の方法によって得られる多孔質膜は、長さ方向、幅方向とも、破断伸度が５％以上であることが好ましい。破断伸度が５％未満であると、加工する場合、工程中での突起や張力の変動により容易に破断してしまうことがある。上限は特に定めることはないが、多孔質膜であれば一般的に１００％程度が限界である。
【００２４】
本発明の方法によって得られる多孔質膜は、少なくとも１方向の破断強度が２０ＭＰａ以上であることが好ましい。更に好ましくは５０ＭＰａ以上である。破断強度が２０ＭＰａ未満であると、加工する場合、工程中での突起や張力の変動により容易に破断してしまうことがある。上限は特に定めることはないが、多孔質膜であれば一般的に１ＧＰａ程度が限界である。
【００２５】
本発明の方法によって得られる多孔質膜は、少なくとも１方向のヤング率が３００ＭＰａ以上であることが好ましい。更に好ましくは５００ＭＰａ以上である。ヤング率が３００ＭＰａ未満であると、加工する場合、工程中容易に変形してしまい、巻き取るために張力を上げざるを得なくなることがある。上限は特に定めることはないが、多孔質膜であれば一般的に１０ＧＰａ程度が限界である。
【００２６】
次に本発明の多孔質膜の製造方法について、代表例として、以下説明するが、これに限定されるものではない。
【００２７】
まず芳香族ポリアミドであるが、酸クロリドとジアミンから得る場合には、Ｎ−メチルピロリドン（ＮＭＰ）、ジメチルアセトアミド（ＤＭＡｃ）、ジメチルホルムアミド（ＤＭＦ）などの非プロトン性有機極性溶媒中で、溶液重合したり、水系媒体を使用する界面重合などで合成される。この時、低分子量物の生成を抑制するため、反応を阻害するような水、その他の物質の混入は避けるべきであり、効率的な撹拌手段をとることが好ましい。また、原料の当量性は重要であるが、製膜性を損なう恐れのある時は、適当に調整することができる。また、溶解助剤として塩化カルシウム、塩化マグネシウム、塩化リチウム、臭化リチウム、硝酸リチウムなどを添加しても良い。
【００２８】
単量体として芳香族ジ酸クロリドと芳香族ジアミンを用いると塩化水素が副生するが、これを中和する場合には、水酸化カルシウム、炭酸カルシウム、炭酸リチウムなどの周期律表Ｉ族かＩＩ族のカチオンと水酸化物イオン、炭酸イオンなどのアニオンからなる塩に代表される無機の中和剤、またエチレンオキサイド、プロピレンオキサイド、アンモニア、トリエチルアミン、トリエタノールアミン、ジエタノールアミンなどの有機の中和剤が使用される。また、多孔質膜の湿度特性を改善する目的で、塩化ベンゾイル、無水フタル酸、酢酸クロリド、アニリンなどを重合の完了した系に添加し、ポリマーの末端を封鎖してもよい。また、イソシアネートとカルボン酸との反応は、非プロトン性有機極性溶媒中、触媒の存在下で行なわれる。
【００２９】
本発明の多孔質膜を得るためにはポリマーの固有粘度ηｉｎｈ（重合体１の０．５ｇを９８重量％硫酸中で１００ｍｌの溶液として３０℃で測定した値）は、０．５（ｄｌ／ｇ）以上であることが多孔質膜にした時のハンドリング性が良くなるので好ましい。
【００３０】
これらポリマー溶液は、そのまま製膜原液として使用してもよく、あるいはポリマーを一度単離してから上記の有機溶媒や、硫酸などの無機溶剤に再溶解して製膜原液を調製してもよい。製膜原液中のポリマー濃度は２〜３０重量％程度が好ましい。薄く、安定した多孔質特性の多孔質膜を効率良く得られることから、より好ましくは８〜２５重量％、さらに好ましくは１２〜２０重量％である。
【００３１】
上記のようにして調製された製膜原液は、いわゆる溶液製膜法により多孔質膜化が行われる。
【００３２】
多孔質膜を製造する場合、溶液をガラス板や、ドラム、エンドレスベルト等の支持体上に流延することによって、膜形状とした後、恒温槽に導入したり、ドライアイスや液体窒素などの冷媒を用いて支持体を冷却する等、種々の方法によって冷却することによりポリマーを析出させる。温度、溶液の組成、冷却する速度、時間など各種の条件によって一概には限定できないが、条件により得られる多孔質膜の特徴の一例を挙げると、０℃付近においては、空孔径の大きい貫通孔を有した多孔質膜が得られ、低温になるに従って、空孔径の小さい繊維状の高分子が網目状または、不織布状に重なっている多孔質膜が得られるため、このような傾向を踏まえ、適宜条件を変更して、目的の特性を有する多孔質膜を得ることが可能である。
【００３３】
上記冷却をした後、水を吸収させることにより、ポリマーの析出を促進させることができる。この時、水を吸収させる方法は、霧状の水を付着させる方法、水中に導入する方法、調湿空気中に導入する方法、いずれの方法でも差し支えないが、水の吸収速度、量を細かくコントロール可能である調湿空気中へ導入する方法が好適に用いられる。調湿空気中へ導入する場合、相対湿度で５〜１００％に調湿された空気中であることが好ましい。この時の温度は−３０℃〜８０℃であると好適である。
【００３４】
ポリマー析出を終えた溶液（高分子膜）は、支持体から剥離されて、延伸工程に導入し、長さ方向へ延伸が施される。この時、剥離と延伸工程の雰囲気は、空気中、不活性ガス中、湿式浴中のいずれでもよいが、剥離を開始するときの温度が、ポリマー析出を終えた高分子膜の温度に対して、−５０〜＋５０℃に調温されていることが好ましい。更に好ましくは−２０℃〜＋２０℃である。このような温度のコントロールを行うことにより、長手方向の１％応力（ＨＭＤ）と幅方向の１％応力（ＨＴＤ）の比（ＨＭＤ／ＨＴＤ）を０．５≦ＨＭＤ／ＨＴＤ≦３とすることが可能となる。剥離時の高分子膜の温度に対して延伸温度が例えば５０℃を超えて低いと、僅かな延伸を行ってもポリマー分子鎖が過度に長さ方向に配向してしまい、長さ方向の１％応力が著しく上昇する。この時の一例を具体的に挙げると、剥離・延伸時の温度がポリマー析出時と同じ条件にて行われた多孔質膜の１％応力が、長さ方向１４ＭＰａ、幅方向１３ＭＰａであったものを、剥離・延伸時の温度をポリマー析出時の温度に対して−５５℃にて行った以外同じ条件にて製膜した場合、長さ方向の１％応力が１２０ＭＰａ、幅方向の１％応力が４ＭＰａとなり、極端な長さ方向への配向を示してしまう。また、この多孔質膜は長さ方向に裂けやすく、幅方向への延伸を行うことは困難であり、幅方向への延伸により１％応力のバランスを調整することが極めて困難となる。また、溶媒に溶解した状態で残っているポリマーが析出してしまい、開口部を塞ぎ、目的としたガーレ値を得にくくなる。剥離時の高分子膜の温度に対して延伸温度が５０℃を超えて高いと、析出したポリマーの再溶解が始まり、自己支持性を失うことがある。この時延伸倍率は１．０２〜３倍が好ましい。更に好ましくは１．０５〜２倍である。
次に湿式工程の湿式浴に導入され、脱溶媒が行われる。浴組成は、ポリマーの溶解度が低ければ特に限定されないが、水、あるいは有機溶媒／水の混合系を用いるのが、経済性、取扱いの容易さから好ましい。また、湿式浴中には無機塩が含まれていてもよい。
【００３５】
この際、多孔質膜中の不純物を減少させるために、浴組成は有機媒／水＝７０／３０〜２０／８０、浴温度４０℃以上であることが好ましい。さらに、最後に４０℃以上の水浴に通すことが有効である。
【００３６】
脱溶媒を終えた多孔質膜は、テンター内で乾燥、熱処理が行われる。この時の温度は、高温時の寸法安定性が向上するため、より高温にて行われることが好ましいが、用いたポリマーの熱分解温度以下で行う必要がある。芳香族ポリアミドにおいては、３５０〜４００℃において熱分解が行われるため、それ以下の温度で熱処理が行われる。好ましくは１５０〜３２０℃である。更に好ましくは１５０〜２００℃である。また、この時幅方向への延伸が施されても良い。
【００３７】
本発明の高分子重合体多孔質膜は、フィルター、分離膜、電池用セパレーター、プリント基板などに好適に使用できる。
【実施例】
【００３８】
［物性の測定方法ならびに効果の評価方法］
本発明における物性の測定方法、効果の評価方法は次の方法に従って行った。
【００３９】
（１）ガーレ値
ＪＩＳ−Ｐ８１１７（１９９８年）に規定された方法に従って測定を行った。試料の多孔質膜を直径２８．６ｃｍ、面積６４５ｍｍ２の円孔に締め付ける。内筒により（内筒重量５６７ｇ）、筒内の空気を試験円孔部から筒外へ通過させる。空気１００ｃｃが通過する時間を測定し、ガーレ値とした。測定装置として、Ｂ型ガーレデンソメーター（安田精機製作所製）を使用した。
【００４０】
（２）空孔率
多孔質膜を１００ｍｍ四方の正方形に切り取り、重量Ｗ（ｇ）、厚みＺ（ｍｍ）を測定した。使用したポリマーの比重Ｈ（ｇ／ｍｍ２）を用いて、次式より空孔率を求めた。
【００４１】
空孔率（％）＝１００−１００×（（Ｗ／Ｈ）／（１００２×Ｚ））
（３）厚み
関西アンリツ電子株式会社製電子マイクロメーター（検出器型番：Ｋ１０７Ｃ、触針半径１．５ｍｍ、触針荷重１．５ｇ）を用いて、長さ方向に１００ｍｍ間隔で５カ所測定した平均値を厚みとした。
【００４２】
（４）破断伸度、破断強度、ヤング率、１％応力
ＪＩＳ−Ｋ７１２７（１９９９年）に規定された方法に従って測定を行った。ロボットテンシロンＲＴＡ（オリエンテック社製）を用いて２５℃、相対湿度６５％において測定した。試験片は幅１０ｍｍ、長さ１００ｍｍで引っ張り速度は３００ｍｍ／分である。
【００４３】
（５）スリット性
多孔質膜原反を１０ｍｍ幅にスリットし、１００ｍの長さをパンケーキとして巻き取った。これを１００回行い、１００ｍに達するまでの裂け、破れの発生状況を下記基準で判定し、○、△を良好とした。
【００４４】
（ａ）裂け、破れの発生回数
０回              ：○
１〜５回          ：△
６回以上          ：×
このスリットした端部を顕微鏡で拡大して観察を行い、割れ、膨れの発生状況を下記基準で判定し、○、△を良好とした。
【００４５】
（ｂ）割れの発生状況
割れの発生のまったく無いもの    ：○
割れが厚みの１／２以下のもの    ：△
割れが厚みの１／２を超えるもの  ：×
（ｃ）膨れの発生状況
膨れの全く無いもの              ：○
膨れが５％以下のもの            ：△
膨れが５％を超えるもの          ：×
以下に実施例に基づいて本発明をより具体的に説明するが、本発明はこれらに限定されるものでないことは言うまでもない。
【００４６】
（実施例１）
脱水したＮ−メチル−２−ピロリドンにジアミン全量に対し、８０モル％に相当する２−クロルパラフェニレンジアミンとジアミン全量に対し、２０モル％に相当する４、４’−ジアミノジフェニルエーテルとを溶解させ、これに９８．５モル％に相当する２−クロルテレフタル酸クロリドを添加し、２時間撹拌により重合後、炭酸リチウムで中和を行い、ポリマー濃度が１１重量％の芳香族ポリアミド溶液を得た。この溶液を水で再沈して芳香族ポリアミドポリマーとした。
【００４７】
この芳香族ポリアミドポリマーを１０重量％、Ｎ−メチル−２−ピロリドン９０重量％の比率で溶解させ、均一に完全相溶したポリマー溶液を得た。
【００４８】
この溶液を５μｍカットのフィルターで濾過し、口金より金属ベルト上に約１００μｍの膜状に流延した。流延されたポリマー溶液を、２５℃、相対湿度８０％に調整されたオーブン中に導入し、３０分かけて析出を行い、自己保持性を得た膜を２５℃、相対湿度６５％に調整された雰囲気にてベルトから連続的に剥離し、長さ方向に１．０５倍に延伸を行った。次に６０℃の水槽内へ膜を導入して２分間浸漬し、残存溶媒の抽出を行なった。
【００４９】
つぎにテンターに導入し３２０℃で水分の乾燥と熱処理を行った。テンターでは膜の幅方向に１．２０倍延伸を行った。
【００５０】
得られた多孔質膜の厚みは１８μｍ、空孔率は４６％、ガーレ値は３８６ｓｅｃ／１００ｃｃ、伸度は長さ方向の１％応力は１３ＭＰａ、幅方向の１％応力は２５ＭＰａ、ＨＭＤ／ＨＴＤが０．５２であった。
【００５１】
次にこの多孔質膜をスリットし、パンケーキを作製した。この時のスリット性は、破れ、裂けが０回、割れ、膨れはまったく無く良好であった。
【００５２】
（実施例２〜７）
実施例１と同様にして得たポリマー溶液を、表１に示す条件にて流延、析出、延伸、乾燥、熱処理を行い多孔質膜とした。得られた多孔質膜の物性を表２に示した。
【００５３】
（比較例１）
実施例１と同様にして得たポリマー溶液を、５μｍカットのフィルターで濾過し、口金より金属ベルト上に約１００μｍの膜状に流延した。流延されたポリマー溶液を、２５℃、相対湿度８０％に調整されたオーブン中に導入し、３０分かけて析出を行い、自己保持性を得た膜を８０℃、相対湿度６５％に調整された雰囲気にてベルトから連続的に剥離し、長さ方向に１．０５倍に延伸を行った。次に６０℃の水槽内へ膜を導入して２分間浸漬し、残存溶媒の抽出を行なった。
【００５４】
つぎにテンターに導入し３２０℃で水分の乾燥と熱処理を行った。テンターでは膜の幅方向に１．２０倍延伸を行った。
【００５５】
得られた多孔質膜の厚みは１８μｍ、空孔率は４８％、ガーレ値は３６７ｓｅｃ／１００ｃｃ、伸度は長さ方向の１％応力は９ＭＰａ、幅方向の１％応力は２７ＭＰａ、ＨＭＤ／ＨＴＤが０．３３であった。
【００５６】
次にこの多孔質膜をスリットし、パンケーキを作製した。この時のスリット性は、破れ、裂けが９回発生し、安定したスリットが困難であった。
【００５７】
（比較例２〜４）
比較例１と同様にして得たポリマー溶液を、表１に示す条件にて流延、析出、延伸、乾燥、熱処理を行い多孔質膜とした。得られた多孔質膜の物性を表２に示した。
【００５８】
（比較例５）
脱水したＮ−メチル−２−ピロリドンに、３００モル％に相当する塩化リチウムを溶解した後、１００モル％に相当するパラフェニレンジアミンを溶解させ、これに９８．５モル％に相当するテレフタル酸クロリドを添加し、２時間撹拌により重合後、炭酸リチウムで中和を行い、ポリマー濃度が６重量％の芳香族ポリアミド溶液を得た。この溶液を水で再沈して芳香族ポリアミドポリマーとした。
この芳香族ポリアミドポリマーを５重量％、塩化リチウムを５重量％、Ｎ−メチル−２−ピロリドン９０重量％の比率で溶解させ、均一に完全相溶したポリマー溶液を得た。
【００５９】
この溶液を５μｍカットのフィルターで濾過し、口金より金属ベルト上に約１８０μｍの膜状に流延した。流延されたポリマー溶液を、２５℃、相対湿度８０％に調整されたオーブン中に導入し、３０分かけて析出を行い、自己保持性を得た膜を２５℃、相対湿度６５％に調整された雰囲気にてベルトから連続的に剥離し、長さ方向に１．０５倍に延伸を行った。次に６０℃の水槽内へ膜を導入して２分間浸漬し、残存溶媒及び残存塩の抽出を行なった。
つぎにテンターに導入し３２０℃で水分の乾燥と熱処理を行った。テンターでは膜の幅方向に１．２０倍延伸を行った。
【００６０】
得られた多孔質膜の厚みは１７μｍ、空孔率は４２％、ガーレ値は４８４ｓｅｃ／１００ｃｃ、伸度は長さ方向の１％応力は３５ＭＰａ、幅方向の１％応力は４ＭＰａ、ＨＭＤ／ＨＴＤが８．７５であった。
【００６１】
次にこの多孔質膜をスリットし、パンケーキを作製した。この時のスリット性は、破れ、裂けが１２回発生し、安定したスリットが困難であった。得られた多孔質膜の物性を表２に示した。
【００６２】
【表１】
2008266588.tif 000006
【００６３】
【表２】
2008266588.tif 000007
【産業上の利用可能性】
【００６４】
本発明は、フィルター、分離膜、電池用セパレーター、プリント基板などに好適に使用できる芳香族ポリアミド多孔質膜に関するが、その応用範囲が、これらに限られるものではない。